본 발명 의 일 실시 예 에 따른 고강 도 스프링 용 강선 의 제조 방법 은 , 중량 % 로 , C : 0 . 55 내지 0 . 65 %, Si : 0 . 5 내지 0 . 9 %, Mn : 0 . 3 내지 0 . 8 %, Cr : 0 . 3 내지 0 . 6 %, P : 0 . 015 % 이하 , S : 0 . 01 % 이하 , Al : 0 . 01 % 이하 , N : 0 . 005 % 이하 , 나머지 Fe 및 불가피 한 불순물 을 포함 하 고 하 기 식 ( 1 ) 을 만족 하 는 선재 를 신선 하 여 선경 15 ㎜ 이하 의 강선 을 마련 하 는 단계 ; 상기 강선 을 900 내지 1 , 000 ℃ 의 온도 범위 까지 10 초 이내 로 가열 하 여 5 내지 30 초 동안 유지 하 는 단계 ; 상기 가열 된 강선 을 고압 수 냉 하 는 단계 ; 상기 수 냉 된 강선 을 400 내지 500 ℃ 의 온도 범위 까지 10 초 이내 로 가열 하 여 30 초 이내 로 유지 하 여 템퍼링 하 는 단계 ; 및 상기 템퍼링 된 강선 을 수 냉하 는 단계 ; 를 포함 한다 .